(57)【要約】【課題】  ポリカーボネート樹脂の製造に適したビスフェノール粉体の簡易かつ効率的な製造方法を提供する。また、該ビスフェノール粉体を使用したポリカーボネート樹脂の製造方法を提供する。【解決手段】  原料ビスフェノールと、中性のナトリウム塩とを含有するビスフェノール析出用溶液から晶析によりビスフェノールを析出させる工程を有し、前記ビスフェノール析出用溶液において、前記中性のナトリウム塩の濃度が、前記原料ビスフェノールに対して０．１質量ｐｐｍ以上、１５０質量ｐｐｍ以下であることを特徴とするビスフェノール粉体の製造方法。【選択図】図１
2019099525.tif 000002
【特許請求の範囲】
【請求項１】
原料ビスフェノールと、中性のナトリウム塩とを含有するビスフェノール析出用溶液から晶析によりビスフェノールを析出させる工程を有し、
前記ビスフェノール析出用溶液において、前記中性のナトリウム塩の濃度が、前記原料ビスフェノールに対して０．１質量ｐｐｍ以上、１５０質量ｐｐｍ以下であることを特徴とするビスフェノール粉体の製造方法。
【請求項２】
前記ビスフェノール析出用溶液は、原料ビスフェノールを溶媒に溶解したビスフェノール溶液と、中性のナトリウム塩又は中性のナトリウム塩水溶液とを混合して得られたものである請求項１に記載のビスフェノール粉体の製造方法。
【請求項３】
前記ビスフェノール溶液の溶媒が、有機溶媒である請求項２記載のビスフェノール粉体の製造方法。
【請求項４】
前記有機溶媒が、脂肪族アルコール、芳香族アルコール、脂肪族炭化水素、芳香族炭化水素、及びエステルから選ばれる少なくとも１種以上である請求項３記載のビスフェノール粉体の製造方法。
【請求項５】
前記中性のナトリウム塩が、塩化ナトリウム、硫酸ナトリウム及びスルホン酸ナトリウムから選ばれる少なくとも１種以上である請求項１〜４のいずれか１項に記載のビスフェノール粉体の製造方法。
【請求項６】
前記スルホン酸ナトリウムが、一般式（１）で示される化合物である請求項５に記載のビスフェノール粉体の製造方法。
【化１】
2019099525.tif 000012
（式中、Ｒは、置換若しくは無置換の炭素数１〜１２のアルキル基、又は、置換若しくは無置換のアリール基を示す。）
【請求項７】
請求項１〜６のいずれか１項に記載のビスフェノール粉体の製造方法により製造したビスフェノール粉体を用いてポリカーボネート樹脂を製造することを特徴とするポリカーボネート樹脂の製造方法。
【発明の詳細な説明】
【技術分野】
【０００１】
本発明は、芳香族アルコールと、ケトン又はアルデヒドとから製造されたビスフェノールの溶液を用いてビスフェノール粉体を製造する方法に関する。また、本発明は、該製造方法で得られた中性のナトリウム塩を含有するビスフェノール粉体を用いたポリカーボネート樹脂の製造方法に関する。
本発明の方法で製造された中性のナトリウム塩を含有するビスフェノール粉体は、ポリカーボネート樹脂、エポキシ樹脂、芳香族ポリエステル樹脂などの樹脂原料や、硬化剤、顕色剤、退色防止剤、その他殺菌剤や防菌防カビ剤等の添加剤として有用である。
【背景技術】
【０００２】
ビスフェノールは、ポリカーボネート樹脂、エポキシ樹脂、芳香族ポリエステル樹脂などの高分子材料の原料として有用である。代表的なビスフェノールとしては、例えば、２，２−ビス（４−ヒドロキシフェニル）プロパン、２，２−ビス（４−ヒドロキシ−３−メチルフェニル）プロパンなどが知られている（特許文献１）。
また、フェノール類化合物中に含まれる金属イオン濃度及び溶存酸素濃度を規定したビスフェノール及びその製造方法が知られている（特許文献２）。
更に、アルカリ金属化合物および／またはアルカリ土類金属化合物を添加して、酸性触媒の残留を少なくするため、ビスフェノールの塩基性度を調整する方法において、前記塩基性度が該ビスフェノールと炭酸ジエステルとをエステル交換反応させたときのエステル交換反応速度から求められることを特徴とするビスフェノールの製造方法も知られている（特許文献３）。
【先行技術文献】
【特許文献】
【０００３】
【特許文献１】特開２００８−２１４２４８号公報
【特許文献２】特開２０１５−２０９４９０号公報
【特許文献３】特開平１１−１５２２４０号公報
【発明の概要】
【発明が解決しようとする課題】
【０００４】
しかしながら、本発明者らが特許文献１に記載の方法で２，２−ビス（４−ヒドロキシ−３−メチルフェニル）プロパンを製造し、得られた２，２−ビス（４−ヒドロキシ−３−メチルフェニル）プロパンを用いて、溶融重合反応によりポリカーボネート樹脂を製造したところ、該溶融重合反応が期待通り進行しなかった。
【０００５】
また、特許文献２に記載の方法を用いて、２，２−ビス（４−ヒドロキシ−３−メチルフェニル）プロパンを製造したが、水洗時にナトリウムイオンが除去されてしまい、該溶融重合反応が期待通り進行しなかった。
【０００６】
更に、特許文献３に記載の方法を用いてナトリウム塩を添加しようとしたが、該添加方法が２，２−ビス（４−ヒドロキシフェニル）プロパン特有の製造方法での添加方法であり、有機溶媒を用いた晶析により精製する２，２−ビス（４−ヒドロキシ−３−メチルフェニル）プロパンなどの製造方法に適用できないことがわかった。
【０００７】
本発明は、このような実情に鑑みなされたものであって、ポリカーボネート樹脂の製造に適したビスフェノール粉体の簡易かつ効率的な製造方法を提供することを目的とする。また、該ビスフェノール粉体を使用したポリカーボネート樹脂の製造方法を提供することを目的とする。
【課題を解決するための手段】
【０００８】
本発明者らは、上記課題を解決すべく鋭意検討を行った結果、芳香族アルコールと、ケトン又はアルデヒドとから製造されたビスフェノールを含む溶液に中性のナトリウム塩の水溶液を添加した後に晶析することで、ポリカーボネート樹脂の製造に適した、中性のナトリウム塩を含有するビスフェノール粉体を製造できることを見出した。また、該ビスフェノール粉体の製造方法で得られた中性のナトリウム塩を含有するビスフェノール粉体を用いて、炭酸ジエステルとの溶融重合反応を進行させ、ポリカーボネート樹脂を効率的に製造できることを見出し、本発明を完成させるに至った。
【０００９】
すなわち、本発明の要旨は、以下の［１］〜［７］に存する。
［１］  原料ビスフェノールと、中性のナトリウム塩とを含有するビスフェノール析出用溶液から晶析によりビスフェノールを析出させる工程を有し、前記ビスフェノール析出用溶液において、前記中性のナトリウム塩の濃度が、前記原料ビスフェノールに対して０．１質量ｐｐｍ以上、１５０質量ｐｐｍ以下であるビスフェノール粉体の製造方法。
［２］  前記ビスフェノール析出用溶液は、原料ビスフェノールを溶媒に溶解したビスフェノール溶液と、中性のナトリウム塩又は中性のナトリウム塩水溶液とを混合して得られたものである［１］に記載のビスフェノール粉体の製造方法。
［３］  前記ビスフェノール溶液の溶媒が、有機溶媒である［２］に記載のビスフェノール粉体の製造方法。
［４］  前記有機溶媒が、脂肪族アルコール、芳香族アルコール、脂肪族炭化水素、芳香族炭化水素、及びエステルから選ばれる少なくとも１種以上である［３］に記載のビスフェノール粉体の製造方法。
［５］  前記中性のナトリウム塩が、塩化ナトリウム、硫酸ナトリウム及びスルホン酸ナトリウムから選ばれる少なくとも１種以上である［１］から［４］のいずれかに記載のビスフェノール粉体の製造方法。
［６］  前記スルホン酸ナトリウムが、一般式（１）で示される化合物である［５］に記載のビスフェノール粉体の製造方法。
【化１】
2019099525.tif 000003
（式中、Ｒは、置換若しくは無置換の炭素数１〜１２のアルキル基、又は、置換若しくは無置換のアリール基を示す。）
［７］  ［１］から［６］のいずれかに記載のビスフェノール粉体の製造方法により製造したビスフェノール粉体を用いてポリカーボネート樹脂を製造するポリカーボネート樹脂の製造方法。
【発明の効果】
【００１０】
本発明によれば、ポリカーボネート樹脂の製造に適したビスフェノール粉体の簡易かつ効率的な製造方法が提供される。また、該ビスフェノール粉体を使用したポリカーボネート樹脂の製造方法が提供される。
【図面の簡単な説明】
【００１１】
【図１】原料ビスフェノールと、中性のナトリウム塩とを含有するビスフェノール析出用溶液から晶析によりビスフェノールを析出させる工程を説明するためのフローチャートである。
【図２】本発明のビスフェノール粉体の製造方法の一例を示したフローチャートである。
【図３】ビスフェノール溶液を調製するためのビスフェノール溶液調製工程を説明するためのフローチャートである。
【図４】本発明のビスフェノール粉体の製造方法の別の例を示したフローチャートである。
【発明を実施するための形態】
【００１２】
以下に本発明の実施の形態を詳細に説明するが、以下に記載する構成要件の説明は、本発明の実施の態様の一例であり、本発明はその要旨を超えない限り、以下の記載内容に限定されるものではない。
なお、本明細書において「〜」という表現を用いる場合、その前後の数値又は物性値を含む表現として用いるものとする。
【００１３】
＜ビスフェノール粉体の製造方法＞
本発明は、原料ビスフェノールと、中性のナトリウム塩とを含有するビスフェノール析出用溶液から晶析によりビスフェノールを析出させる工程を有し、前記ビスフェノール析出用溶液において、前記中性のナトリウム塩の濃度が、前記原料ビスフェノールに対して０．１質量ｐｐｍ以上、１５０質量ｐｐｍ以下であることを特徴とするビスフェノール粉体の製造方法（以下、「本発明のビスフェノール粉体の製造方法」と記載する場合がある。）に関するものである。
なお、以下、本発明のビスフェノール粉体の製造方法における「原料ビスフェノールと、中性のナトリウム塩とを含有するビスフェノール析出用溶液から晶析によりビスフェノールを析出させる工程」を、「晶析工程Ａ」と記載する。
【００１４】
本発明のビスフェノール粉体の製造方法により得られるビスフェノール粉体を用いることで、炭酸ジエステルとの溶融重合反応を効率的に進行させることができる。この理由は完全には明らかではないが、本発明のビスフェノール粉体の製造方法とすることにより、製造されるビスフェノール粉体に含まれる中性のナトリウム塩がポリカーボネート製造時の触媒として作用することや、ビスフェノール粉体に中性のナトリウム塩を均一に分散できることが、ポリカーボネート製造時の反応を効率的に進行させることに寄与している可能性がある。
【００１５】
ここで、溶融重合反応にてポリカーボネート樹脂を製造する方法では、原料であるビスフェノールに含有する酸性物質などの不純物により反応性が大きく影響を受けるため、塩基性物質による中和や洗浄により酸性物質などの不純物を除去し、原料であるビスフェノールの純度を高める必要がある。不純物（例えば、ポリカーボネートの反応を阻害しうる酸性物質や、酸性物質の中和に寄与しない中性物質等）が含まれる状態で、ビスフェノールを晶析させることは、結晶中にこれらの物質が残存することとなり、このような原料を用いてポリカーボネート樹脂の溶融重合反応を行えば、重合反応が阻害され反応性が低下すると考えることが一般的である。
しかしながら、本発明者らは、特定の濃度の中性のナトリウム塩水溶液を積極的に添加し晶析させることで得られたビスフェノール粉体を用いて、ポリカーボネート樹脂を製造した場合に、驚くことに、中性のナトリウム塩を添加せずに晶析させたビスフェノール粉体を原料とした場合と比較して、効率的に反応が進行することを見出した。本発明は、この知見に基づくものである。
【００１６】
＜晶析工程Ａ＞
本発明のビスフェノール粉体の製造方法は、上記のように、原料ビスフェノールと、中性のナトリウム塩とを含有するビスフェノール析出用溶液から晶析によりビスフェノールを析出させる工程（図１参照）を有する。
通常、晶析工程Ａでは、ビスフェノール析出用溶液を冷却し、ビスフェノールを析出させる。このとき、ビスフェノール析出用溶液に含まれる中性のナトリウム塩も共に析出するため、中性のナトリウム塩を含有するビスフェノール粉体が得られる。
【００１７】
晶析工程Ａで用いられるビスフェノール析出用溶液は、原料ビスフェノールと中性のナトリウム塩とを含み、前記中性のナトリウム塩の濃度が、前記原料ビスフェノールに対して０．１質量ｐｐｍ以上、１５０質量ｐｐｍ以下である。中性のナトリウム塩の濃度が低いと、得られるビスフェノール粉体の中性のナトリウム塩の含有量が低くなり、炭酸ジエステルとの反応が進行しにくくなることから、その下限は、０．１質量ｐｐｍ以上である。好ましくは０．２質量ｐｐｍ以上、より好ましくは、０．５質量ｐｐｍ以上、更に好ましくは１質量ｐｐｍ以上である。また、中性のナトリウム塩の濃度が高いと、得られるビスフェノール粉体の中性のナトリウム塩の含有量が多くなり、炭酸ジエステルとの反応前の溶融時に、中性のナトリウム塩が析出しやすくなることから、その上限は１５０質量ｐｐｍ以下である。好ましくは１００質量ｐｐｍ以下であり、より好ましくは９０質量ｐｐｍ以下であり、更に好ましくは８０質量ｐｐｍ以下である。
【００１８】
［原料ビスフェノール］
本発明のビスフェノール析出用溶液に含まれる原料ビスフェノールは、通常、以下の一般式（２）で表される化合物である。
【００１９】
【化２】
2019099525.tif 000004
【００２０】
Ｒ1〜Ｒ4の置換基としては、それぞれに独立に水素原子、ハロゲン原子、アルキル基、アルコキシ基、アリール基などが挙げられる。なお、アルキル基、アルコキシ基、アリール基などは置換あるいは無置換のいずれであってもよい。例えば、水素原子、フルオロ基、クロロ基、ブロモ基、ヨード基、メチル基、エチル基、ｎ−プロピル基、ｉ―プロピル基、ｎ−ブチル基、ｉ−ブチル基、ｔ−ブチル基、ｎ−ペンチル基、ｉ‐ペンチル基、ｎ−ヘキシル基、ｎ−ヘプチル基、ｎ−オクチル基、ｎ−ノニル基、ｎ−デシル基、ｎ―ウンデシル基、ｎ−ドデシル基、メトキシ基、エトキシ基、ｎ−プロポキシ基、ｉ―プロポキシ基、ｎ−ブトキシ基、ｉ−ブトキシ基、ｔ−ブトキシ基、ｎ−ペンチルオキシ基、ｉ‐ペンチルオキシ基、ｎ−ヘキシルオキシ基、ｎ−ヘプチルオキシ基、ｎ−オクチルオキシ基、ｎ−ノニルオキシ基、ｎ−デシルオキシ基、ｎ―ウンデシルオキシ基、ｎ−ドデシルオキシ基、シクロプロピル基、シクロブチル基、シクロペンチル基、シクロへキシル基、シクロへプチル基、シクロオクチル基、シクロドデシル基、ベンジル基、フェニル基、トリル基、２，６−ジメチルフェニル基などが挙げられる。これらのうちＲ2とＲ3は、合成して得る場合に立体的に嵩高いと縮合反応が進行しにくいことから、好ましくは水素原子である。
【００２１】
Ｒ5とＲ6の置換基としては、それぞれに独立に水素原子、アルキル基、アルコキシ基、アリール基などが挙げられる。なお、アルキル基、アルコキシ基、アリール基などは置換あるいは無置換のいずれであってもよい。例えば、水素原子、メチル基、エチル基、ｎ−プロピル基、ｉ―プロピル基、ｎ−ブチル基、ｉ−ブチル基、ｔ−ブチル基、ｎ−ペンチル基、ｉ‐ペンチル基、ｎ−ヘキシル基、ｎ−ヘプチル基、ｎ−オクチル基、２−エチルへキシル基、ｎ−ノニル基、ｎ−デシル基、ｎ―ウンデシル基、ｎ−ドデシル基、メトキシ基、エトキシ基、ｎ−プロポキシ基、ｉ―プロポキシ基、ｎ−ブトキシ基、ｉ−ブトキシ基、ｔ−ブトキシ基、ｎ−ペンチルオキシ基、ｉ‐ペンチルオキシ基、ｎ−ヘキシルオキシ基、ｎ−ヘプチルオキシ基、ｎ−オクチルオキシ基、ｎ−ノニルオキシ基、ｎ−デシルオキシ基、ｎ―ウンデシルオキシ基、ｎ−ドデシルオキシ基、シクロプロピル基、シクロブチル基、シクロペンチル基、シクロへキシル基、シクロへプチル基、シクロオクチル基、シクロドデシル基、ベンジル基、フェニル基、トリル基、２，６−ジメチルフェニル基などが挙げられる。
【００２２】
Ｒ5とＲ6は、２つの基の間で互いに結合又は架橋していても良く、例えば、シクロプロピリデン、シクロブチリデン、シクロペンチリデン、シクロヘキシリデン、３，３，５−トリメチルシクロヘキシリデン、シクロヘプチリデン、シクロオクチリデン、シクロノニリデン、シクロデシリデン、シクロウンデシリデン、シクロドデシリデン、フルオレニリデン、キサントニリデン、チオキサントニリデンなどが挙げられる。
【００２３】
本発明に用いる原料ビスフェノールとしては、何ら限定されるものではないが、２，２−ビス（４−ヒドロキシフェニル）プロパン、２，２−ビス（４−ヒドロキシ−３−メチルフェニル）プロパン、１，１−ビス（４−ヒドロキシ−３−メチルフェニル）シクロヘキサン、９，９−ビス（４−ヒドロキシ−３−メチルフェニル）フルオレン、３，３−ビス（４−ヒドロキシフェニル）ペンタン、３，３−ビス（４−ヒドロキシ−３−メチルフェニル）ペンタン、２，２−ビス（４−ヒドロキシフェニル）ペンタン、２，２−ビス（４−ヒドロキシ−３−メチルフェニル）ペンタン、３，３−ビス（４−ヒドロキシフェニル）ヘプタン、３，３−ビス（４−ヒドロキシ−３−メチルフェニル）ヘプタン、２，２−ビス（４−ヒドロキシフェニル）ヘプタン、２，２−ビス（４−ヒドロキシ−３−メチルフェニル）ヘプタン、４，４−ビス（４−ヒドロキシフェニル）ヘプタン、４，４−ビス（４−ヒドロキシ−３−メチルフェニル）ヘプタンなどが挙げられる。
【００２４】
この中でも、好適な原料ビスフェノールは、２，２−ビス（４−ヒドロキシフェニル）プロパン、２，２−ビス（４−ヒドロキシ−３−メチルフェニル）プロパン又は２，２−ビス（４−ヒドロキシ−３，５−ジメチルフェニル）プロパンのいずれかである。
【００２５】
［中性のナトリウム塩］
本発明において、「中性のナトリウム塩」とは、強酸を中和して得られたナトリウム塩のことであり、水酸化ナトリウム由来のナトリウムイオンと、強酸由来のアニオンとから形成されるナトリウム塩を意味する。
なお、強酸とは、酸乖離定数ｐＫａが１以下の酸を意味する。具体的に、強酸としては、塩酸、硫酸、トルエンスルホン酸、アルキルスルホン酸等が挙げられ、これらに由来するアニオンとしては、塩化物イオン、硫酸イオン、トルエンスルホン酸イオン、アルキルスルホン酸イオン等が挙げられる。
【００２６】
このような中性のナトリウム塩としては、ハロゲン化ナトリウム、硫酸ナトリウムやスルホン酸ナトリウム等が挙げられる。具体的には、フッ化ナトリウム、塩化ナトリウム、臭化ナトリウム、ヨウ化ナトリウムなどのハロゲン化ナトリウム、メタンスルホン酸ナトリウム、エタンスルホン酸ナトリウム、プロパンスルホン酸ナトリウムなどのアルキルスルホン酸ナトリウムやトルエンスルホン酸ナトリウム、フェノールスルホン酸ナトリウム、クレゾールスルホン酸ナトリウムなどの炭素数１〜１２のアルキル基又はアリール基を有するスルホン酸ナトリウムが使用できる。
【００２７】
本発明のビスフェノール析出用溶液に含まれる中性のナトリウム塩は、これらの中性のナトリウム塩の１種のみであってもよく、２種以上であってもよい。
【００２８】
これらの中でも、中性のナトリウム塩は、塩化ナトリウム、硫酸ナトリウム及びスルホン酸ナトリウムから選ばれる少なくとも１種以上であることが好ましい。
【００２９】
また、前記スルホン酸ナトリウムとしては、一般式（１）で示される化合物であることが好ましい。
【００３０】
【化３】
2019099525.tif 000005
（式中、Ｒは、置換若しくは無置換の炭素数１〜１２のアルキル基、又は、置換若しくは無置換のアリール基を示す。）
【００３１】
ビスフェノール析出用溶液の溶媒は、原料ビスフェノールが溶解すれば特に限定されず、通常、有機溶媒を主成分（例えば、９０質量％以上や９５質量％以上含有）とする。有機溶媒としては、後述するビスフェノール溶液に用いられる有機溶媒と同様のものを用いることができる。
ビスフェノール析出用溶液の調整方法等は特に限定されないが、原料ビスフェノールを溶媒に溶解したビスフェノール溶液と、中性のナトリウム塩又は中性のナトリウム塩水溶液とを混合して得られたものであることが好ましい。詳しくは後述する。
【００３２】
ビスフェノールを析出させるための晶析の温度条件等は特に限定されず、適宜決定される。通常、中性のナトリウム塩は水溶液の状態で混合されるため、冷却開始温度（Ｔ２）が高すぎると、水溶液が蒸発し、ナトリウム塩が析出してしまうことから、冷却開始温度（Ｔ２）の上限は９５℃以下であることが好ましく、９０℃以下がより好ましい。また、冷却開始温度（Ｔ２）が低すぎると、晶析して結晶を効率的に得ることができないため、冷却開始温度（Ｔ２）の下限は、５０℃以上であることが好ましく、６０℃以上がより好ましい。
冷却温度（Ｔ３）は、高すぎると結晶が十分に析出しないため、その上限は、３０℃以下であることが好ましく、２０℃以下がより好ましい。また、冷却温度（Ｔ３）が低すぎると、溶媒が凝固してしまう恐れがあるので、冷却温度（Ｔ３）の下限は、５℃以上が好ましい。
【００３３】
冷却速度は、通常、０．１〜１．５℃／ｍｉｎ程度である。より好ましくは、０．２〜１．０℃／ｍｉｎである。冷却速度が遅すぎると、ビスフェノールの析出に長時間を要し、冷却速度は速すぎても、不純物を含んだ状態で結晶となりやすい。
また、晶析時間は、１〜１０時間であることが好ましい。
冷却方法は、特に限定されないが、水冷や空冷等で行うことができる。
【００３４】
また、結晶が析出しやすく、析出する結晶の純度を高めるためには、種晶を添加後に晶析してもよい。種晶は、冷却開始時に添加してもよいし、冷却中に添加してもよい。
【００３５】
中性のナトリウム塩の濃度や、晶析時の温度、冷却速度等を適宜制御することにより、中性のナトリウム塩の濃度が０．１〜１５０質量ｐｐｍである中性のナトリウム塩が分散されたビスフェノールを好適に得ることができる。
【００３６】
析出したビスフェノールは、その後、固液分離し、乾燥される。固液分離の方法は、特に限定されず、ろ過、遠心分離、デカンテーション等の常法を用いることができる。
また、乾燥の方法は、減圧乾燥であっても、常圧での乾燥であってもよい。乾燥温度は、適宜決定することができるが、乾燥しやすさの観点から、５０〜１２０℃であることが好ましく、２〜１５時間乾燥させることが好ましい。
【００３７】
＜ビスフェノール析出用溶液の調製工程＞
本発明のビスフェノール粉体の製造方法では、ビスフェノール析出用溶液において、中性のナトリウム塩の濃度が、原料ビスフェノールに対して０．１質量ｐｐｍ以上、１５０質量ｐｐｍ以下において、晶析工程Ａを行う。ビスフェノール析出用溶液において、中性のナトリウム塩の濃度が、原料ビスフェノールに対して０．１質量ｐｐｍ以上、１５０質量ｐｐｍ以下になるように制御するために、本発明のビスフェノール粉体の製造方法は、晶析工程Ａの前に、ビスフェノール析出用溶液を調製するための調製工程を有することができる。
ビスフェノール析出用溶液の調製方法は、特に限定されない。例えば、原料ビスフェノールと中性のナトリウム塩とを同時に溶媒に混合してもよいし、原料ビスフェノールと中性のナトリウム塩とを別々に混合してもよい。
【００３８】
好ましくは、原料ビスフェノールを溶媒に溶解したビスフェノール溶液と、中性のナトリウム塩又は中性のナトリウム塩水溶液とを混合する方法であり、より好ましくは、原料ビスフェノールを溶媒に溶解したビスフェノール溶液と、中性のナトリウム塩水溶液とを混合する方法である。すなわち、次の（方法１）又は（方法２）が好ましく、（方法２）がより好ましい。
（方法１）  ビスフェノール溶液と、所定量の中性のナトリウム塩とを混合する方法
（方法２）  ビスフェノール溶液と、所定量の中性のナトリウム塩水溶液とを混合する方法
【００３９】
（方法１）のビスフェノール溶液と、所定量の中性のナトリウム塩とを混合する方法においては、ビスフェノール溶液に含まれる溶媒の種類によるが、中性のナトリウム塩の有機溶媒に対する溶解性が低く、中性のナトリウム塩を均一にビスフェノール溶液に混合することが困難な場合がある。
（方法２）のビスフェノール溶液と、所定量の中性のナトリウム塩水溶液とを混合する方法においては、中性のナトリウム塩を均一にビスフェノール溶液に混合できることから、好ましい。
【００４０】
［ビスフェノール溶液］
ビスフェノール溶液は、上記のように原料ビスフェノールを溶媒に溶解した溶液であり、原料ビスフェノールの濃度が、２質量％〜５０質量％であることが好ましい。
このビスフェノール溶液に、中性のナトリウム塩又は中性のナトリウム塩水溶液を混合し、ビスフェノール析出用溶液（中性のナトリウム塩が混合されたビスフェノール溶液）を調製する。
【００４１】
［溶媒］
ビスフェノール溶液に用いられる溶媒は、原料ビスフェノールが溶解するものであれば特に限定されないが、有機溶媒であることが好ましい。用いられる有機溶媒は、脂肪族アルコール、芳香族アルコール、脂肪族炭化水素、芳香族炭化水素、及びエステルなどを単独又は混合して使用することが可能であり、脂肪族アルコール、芳香族アルコール、脂肪族炭化水素、芳香族炭化水素、及びエステルから選ばれる少なくとも１種以上であることが好ましい。
【００４２】
晶析は通常冷却により行われる為、ビスフェノール溶液に用いられる溶媒は、高い温度でビスフェノールの溶解度が高く、低い温度でビスフェノールの溶解度が低い有機溶媒が好適である。このことから、芳香族炭化水素が好ましい。用いる芳香族炭化水素としては、例えば、ベンゼン、トルエン、キシレン、エチルベンゼン、ジエチルベンゼン、イソプロピルベンゼン、メシチレンなどが挙げられる。該有機溶媒を再利用する場合は、沸点の低い芳香族炭化水素が好ましい。
【００４３】
中性のナトリウム塩は、上記のように水溶液として混合されることが好ましい。中性のナトリウム塩を、水溶液として添加する場合、その濃度は、１質量ｐｐｍ〜３０００質量ｐｐｍであることが好ましく、５〜２８００質量ｐｐｍであることがより好ましい。濃度が高すぎると、ビスフェノール溶液との混合時に中性のナトリウム塩が析出しやすい。また、濃度が低すぎると、混合する水溶液の使用量が増え、中性のナトリウム塩の水溶液の混合時にビスフェノールが析出する可能性があるため好ましくない。
【００４４】
ビスフェノール溶液と中性のナトリウム塩水溶液との混合方法としては、例えば、中性のナトリウム塩水溶液１重量部に対して１０〜１０，０００重量部のビスフェノール溶液を混合する方法や、中性のナトリウム塩水溶液１重量部に対して５０〜１，０００重量部のビスフェノール溶液を混合する方法が挙げられる。
【００４５】
また、ビスフェノール溶液と、中性のナトリウム塩の水溶液との混合時の混合温度（Ｔ１）は、低いと混合時にビスフェノールが析出してしまうことから、５０℃以上であることが好ましく、６０℃以上がより好ましい。該中性のナトリウム水溶液の混合温度（Ｔ１）が高いと、水溶液の水が蒸発し、ナトリウム塩が析出してしまうことから、９５℃以下であることが好ましく、９０℃以下がより好ましい。
【００４６】
例えば、ビスフェノール析出用溶液の調製工程と、晶析工程Ａとを有するビスフェノール粉体の製造方法として、図２に示すような製造方法が挙げられる。図２に示すビスフェノール粉体の製造方法において、ビスフェノール析出用溶液の調製工程は、原料ビスフェノールを溶媒に溶解したビスフェノール溶液と、中性のナトリウム塩又は中性のナトリウム塩水溶液とを混合する工程である。すなわち、図２に示すビスフェノール粉体の製造方法は、ビスフェノール溶液と、中性のナトリウム塩又は中性のナトリウム塩水溶液とを混合し、ビスフェノール析出用溶液を得た後に、前記ビスフェノール析出用溶液から晶析によりビスフェノールを析出させる方法である。
【００４７】
＜ビスフェノール溶液調製工程＞
また、本発明のビスフェノール粉体の製造方法は、ビスフェノール溶液の調製工程を有してもよい。ビスフェノール溶液は、例えば、原料ビスフェノールと有機溶媒とを混合し、撹拌することで調製することができる。
【００４８】
好ましくは、ビスフェノール溶液は、水洗されたビスフェノール溶液であることが好ましい。具体的には、図３に示すように、ビスフェノール溶液としてビスフェノール溶液（Ａ）を調製する場合、まず、原料ビスフェノールを有機溶媒に溶解させたビスフェノール溶液（Ａ’）を得た後、水を加えて撹拌する。次いで、油水分離することで有機相をビスフェノール溶液（Ａ）（水洗されたビスフェノール溶液）として得ることができる。
【００４９】
ビスフェノール溶液調製工程にて用いる原料ビスフェノールは、市販のビスフェノールを用いてもよいが、下記原料ビスフェノールの生成反応工程により得ることが好ましい。
【００５０】
＜原料ビスフェノール生成工程＞
本発明において、ビスフェノール溶液の調製に使用される原料ビスフェノールは、酸触媒存在下、一般式（３）で示される芳香族アルコールとケトン又はアルデヒドとの縮合反応（原料ビスフェノールの生成反応）により得ることができる。
【００５１】
【化４】
2019099525.tif 000006
（式中、Ｒ1〜Ｒ6は、一般式（２）におけるものと同義である。）
【００５２】
［酸触媒］
本発明において、原料ビスフェノールの生成反応で使用される酸触媒は、塩化水素ガス、塩酸、塩酸と硫酸の混合物、硫酸、硫酸モノメチル、スルホン酸などの公知の酸を使用することが可能である。
この中でも、硫酸、硫酸モノメチル及びスルホン酸からなる群から選択される１種以上の酸を使用することが好ましい。
【００５３】
［芳香族アルコール］
原料ビスフェノール生成工程において使用する芳香族アルコールは、通常、以下の一般式（４）で表される化合物である。
【００５４】
【化５】
2019099525.tif 000007
（式中、Ｒ1〜Ｒ4は、一般式（２）におけるものと同義である。）
【００５５】
一般式（４）で表される化合物として、具体的には、フェノール、メチルフェノール、ジメチルフェノール、エチルフェノール、プロピルフェフェノール、ブチルフェノール、メトキシフェノール、エトキシフェノール、プロポキシフェノール、ブトキシフェノール、アミノフェノール、ベンジルフェニル、フェニルフェノールなどが挙げられる。
【００５６】
［ケトン又はアルデヒド］
原料ビスフェノール生成工程において使用するケトン又はアルデヒドは、通常、以下の一般式（５）で表される化合物である。
【００５７】
【化６】
2019099525.tif 000008
（式中、Ｒ5〜Ｒ6は、一般式（２）におけるものと同義である。）
【００５８】
一般式（５）で表される化合物として、具体的には、ホルムアルデヒド、アセトアルデヒド、プロピオンアルデヒド、ブチルアルデヒド、ペンタンアルデヒド、ヘキサンアルデヒド、ヘプタンアルデヒド、オクタンアルデヒド、ノナンアルデヒド、デカンアルデヒド、ウンデカンアルデヒド、ドデカンアルデヒドなどのアルデヒド類、アセトン、ブタノン、ペンタノン、ヘキサノン、ヘプタノン、オクタノン、ノナノン、デカノン、ウンデカノン、ドデカノンなどのケトン類、ベンズアルデヒド、フェニルメチルケトン、フェニルエチルケトン、フェニルプロピルケトン、クレジルメチルケトン、クレジルエチルケトン、クレジルプロピルケトン、キシリルメチルケトン、キシリルエチルケトン、キシリルプロピルケトンなどのアリールアルキルケトン、シクロプロパノン、シクロブタノン、シクロペンタノン、シクロヘキサノン、シクロヘプタノン、シクロオクタノン、シクロノナノン、シクロデカノン、シクロウンデカノン、シクロドデカノンなどの環状アルカンケトン類等が挙げられる。
【００５９】
芳香族アルコールと、ケトン又はアルデヒドとを縮合させる反応において、ケトン又はアルデヒドに対する芳香族アルコールのモル比（（芳香族アルコールのモル数／ケトンのモル数）又は（芳香族アルコールのモル数／アルデヒドのモル数））は、少ないとケトン又はアルデヒドが多量化しやすく、多いと芳香族アルコールを未反応のまま損失する。これらのことから、ケトン又はアルデヒドに対する芳香族アルコールのモル比の下限は、好ましくは１．５以上、より好ましくは１．６以上、更に好ましくはモル比１．７以上である。また、その上限は、好ましくは１５以下、より好ましくは１０以下、更に好ましくは８以下である。
【００６０】
芳香族アルコールと、ケトン又はアルデヒドとを縮合させる反応では、通常、芳香族アルコールと酸触媒との混合溶液に、ケトン又はアルデヒドが供給される。このケトン又はアルデヒドの供給方法は、一括で供給する方法や、分割して供給する方法を用いることができるが、ビスフェノールを生成する反応が発熱反応であることから、少しずつ滴下して供給するなど分割して供給する方法が好ましい。
【００６１】
ケトン又はアルデヒドに対する触媒のモル比（（触媒のモル数／ケトンのモル数）又は（触媒のモル数／アルデヒドのモル数））は、少ないと縮合反応時に副生する水によって酸性度が低下し長い反応時間を要することになる。多いとケトン又はアルデヒドの多量化が進行しやすい。これらのことから、ケトン又はアルデヒドに対する酸触媒のモル比の下限は、好ましくは０．０１以上、より好ましくは０．０５以上、更に好ましくは０．１以上である。また、その上限は、好ましくは１０以下、より好ましくは８以下、更に好ましくは５以下である。
【００６２】
また、芳香族アルコールと、ケトン又はアルデヒドとを縮合させる反応では、助触媒としてチオールを用いることができる。助触媒として用いるチオールとしては、例えば、メルカプト酢酸、チオグリコール酸、２−メルカプトプロピオン酸、３−メルカプトプロピオン酸、４−メルカプト酪酸などのメルカプトカルボン酸、メチルメルカプタン、エチルメルカプタン、プロピルメルカプタン、ブチルメルカプタン、ペンチルメルカプタン、へキシルメルカプタン、へプチルメルカプタン、オクチルメルカプタン、ノニルメルカプタン、デシルメルカプタン（デカンチオール）、ウンデシルメルカプタン（ウンデカンチオール）、ドデシルメルカプタン（ドデカンチオール）、トリデシルメルカプタン、テトラデシルメルカプタン、ペンタデシルメルカプタンなどが挙げられる。
【００６３】
ケトン又はアルデヒドに対する該チオールのモル比（（該チオールのモル数／ケトンのモル数）又は（該チオールのモル数／アルデヒドのモル数））は、少ないとチオール助触媒を用いることによるビスフェノールの選択性改善の効果が得られず、多いとビスフェノールに混入して品質が悪化する場合がある。これらのことから、ケトン又はアルデヒドに対する該チオールのモル比の下限は、好ましくは０．００１以上、より好ましくは０．００５以上、更に好ましくは０．０１以上である。また、その上限は、好ましくは１以下、より好ましくは０．５以下、更に好ましくは０．１以下である。
【００６４】
チオールは、ケトン又はアルデヒドと予め混合してから反応に供することが好ましい。チオールと、ケトン又はアルデヒドとの混合方法は、チオールにケトン又はアルデヒドを混合してもよく、ケトン又はアルデヒドにチオールを混合してもよい。
【００６５】
また、チオールと、ケトン又はアルデヒドとの混合液と酸触媒の混合方法は、該混合液に酸触媒を混合してもよく、酸触媒に該混合液を混合してもよいが、酸触媒に該混合液を混合する方が好ましい。更に、反応槽に酸触媒と芳香族アルコールを供給した後に、該混合液を反応槽に供給して混合する方がより好ましい。
【００６６】
［溶媒］
原料ビスフェノール生成工程にて用いる溶媒として、芳香族炭化水素を使用することが可能である。また、原料ビスフェノールの製造に使用した溶媒を、蒸留などで回収及び精製して再使用することが可能である。用いる芳香族炭化水素としては、例えば、ベンゼン、トルエン、キシレン、エチルベンゼン、ジエチルベンゼン、イソプロピルベンゼン、メシチレンなどが挙げられる。該溶媒を再利用する場合は、沸点が低い溶媒が好ましい。
また、溶媒を使わず原料の芳香族アルコールを多量に使用して溶媒の代わりにしてもよい。この場合、未反応の芳香族アルコールは損失となるが、蒸留などにより回収及び精製して再使用することで損失を低減できる。
【００６７】
原料ビスフェノールの生成反応は縮合反応であるが、生成反応の反応温度が高すぎると触媒による助触媒の酸化分解が進行しやすく、低すぎると反応に要する時間が長時間化することから、好ましくは０℃以上５０℃以下である。
【００６８】
原料ビスフェノールの生成反応の反応時間は、長すぎると生成した原料ビスフェノールが分解する場合があることから、好ましくは３０時間以内、より好ましくは２５時間以内、更に好ましくは２０時間以内である。反応時間の下限は通常１５時間以上である。なお、用いる酸触媒と同等量以上の水を加えて酸触媒の濃度を低下させ、反応を停止することが可能である。
【００６９】
上記の原料ビスフェノール生成反応によって得られたビスフェノール生成物は、必要に応じて粗精製を行い、ビスフェノール溶液調製のための原料ビスフェノールとして得ることができる。粗精製は、常法により行うことができる。例えば、通常の晶析やカラムクロマトグラフィーなどの簡便な手段により粗精製することが可能である。具体的には、縮合反応後、反応液を分液して得られた有機相を水又は食塩水などで洗浄し、更に必要に応じて重曹水などで中和洗浄する。必要に応じ、洗浄後の有機相を冷却し通常の晶析を行ってもよい。芳香族アルコールを多量に用いる場合は、粗精製時の該晶析前に蒸留による余剰の芳香族アルコールを留去してから晶析させることが好ましい。
【００７０】
上記粗精製後の原料ビスフェノールを、ビスフェノール溶液調製工程にて、有機溶媒に溶解して均一溶液とし、ビスフェノール溶液とすることが好ましい。
また、粗精製後の原料ビスフェノールが溶解した溶液をそのまま、ビスフェノール溶液として用いてもよい。
【００７１】
本発明のビスフェノール粉体の製造方法は、晶析工程Ａに加えて、上記のように、原料ビスフェノール生成工程と、ビスフェノール溶液調製工程などの工程を有してよい。本発明のビスフェノール粉体の製造方法の好ましい態様の一つは、図４に示すように、原料ビスフェノール生成工程と、ビスフェノール溶液調製工程と、ビスフェノール析出用溶液調製工程と、晶析工程Ａと、固液分離・乾燥工程とを有するビスフェノール粉体の製造方法である。
【００７２】
＜ビスフェノール粉体＞
本発明のビスフェノール粉体は、ビスフェノールに対して０．１質量ｐｐｍ以上、１５０質量ｐｐｍ以下の中性のナトリウム塩を含有するものである。
本発明のビスフェノール粉体は、ビスフェノールと、ビスフェノールに対して０．１質量ｐｐｍ以上、１５０質量ｐｐｍ以下の中性のナトリウム塩とを含むものであるため、「本発明のビスフェノール粉体」と称すが、「中性のナトリウム塩を含むビスフェノール粉体」とも称すことができるものである。
【００７３】
このような本発明のビスフェノール粉体は、炭酸ジエステルとの溶融重合反応を効率的に進行させて、ポリカーボネート樹脂を製造することができる。
なお、本発明のビスフェノール粉体の製造方法では、ビスフェノール析出用溶液に含有される中性のナトリウム塩を、得られるビスフェノール粉体にほぼ定量的に含有させることができるため、本発明のビスフェノール粉体は、本発明のビスフェノール粉体の製造方法により好適に得ることができる。
【００７４】
本発明のビスフェノール粉体の製造方法におけるビスフェノール析出用溶液中の中性のナトリウム塩の濃度と同様に、本発明のビスフェノール粉体において、ビスフェノールに対する中性のナトリウム塩の含有量は、少ないと炭酸ジエステルとの反応が進行しないことから、０．１質量ｐｐｍ以上、好ましくは０．２質量ｐｐｍ以上、より好ましくは０．５質量ｐｐｍ以上、更に好ましくは１質量ｐｐｍ以上である。また、中性のナトリウム塩の含有量が多いと、炭酸ジエステルとの反応前の溶融時に、中性のナトリウム塩が析出することから、１５０質量ｐｐｍ以下であり、好ましくは１００質量ｐｐｍ以下であり、より好ましくは９０質量ｐｐｍ以下であり、更に好ましくは８０質量ｐｐｍ以下である。
【００７５】
上記のように、中性のナトリウム塩とは、強酸を中和して得られたナトリウム塩であり、「中性のナトリウム塩の含有量が０．１質量ｐｐｍ以上、１５０質量ｐｐｍ以下」とは、ナトリウムの含有量と強酸由来のアニオンの含有量との合計が０．１質量ｐｐｍ以上、１５０質量ｐｐｍ以下という意味である。
例えば、本発明のビスフェノール粉体では、塩化ナトリウムのとき、ナトリウムの含有量が、０．０４〜６０質量ｐｐｍであり、塩化物イオンの含有量が０．０６〜９０質量ｐｐｍであるビスフェノール粉体とすることができる。
【００７６】
本発明のビスフェノール粉体は、ポリカーボネート樹脂の合成原料として用いたときに炭酸ジエステルとの反応を効率的に進行させることができる程度であれば、ビスフェノール及び中性のナトリウム塩以外の成分を含んでいてもよいが、上記のように、本発明のビスフェノール粉体は、本発明のビスフェノール粉体の製造方法により好適に製造されるため、ビスフェノールを高純度で含むビスフェノール粉体となる。
例えば、ビスフェノール粉体におけるビスフェノールの含有量が９５質量％以上、好ましくは９７．０質量％以上であり、より好ましくは９８．０質量％以上であり、さらに好ましくは９８．５質量％以上であり、最も好ましくは９９．０質量％以上とすることができる。
【００７７】
また、本発明において、中性のナトリウム塩に、炭酸ナトリウム、リン酸ナトリウム、クエン酸ナトリウムなどの弱酸とのナトリウム塩が混入すると、本発明の効果が得られにくい。そのため、本発明の中性のナトリウム塩に対する該弱酸とのナトリウム塩量は、好ましくは１００質量ｐｐｍ以下、より好ましくは１０質量ｐｐｍ以下、更に好ましくは１質量ｐｐｍ以下である。
【００７８】
＜ビスフェノール粉体の用途＞
本発明のビスフェノール粉体は、光学材料、記録材料、絶縁材料、透明材料、電子材料、接着材料、耐熱材料など種々の用途に用いられるポリエーテル樹脂、ポリエステル樹脂、ポリアリレ−ト樹脂、ポリカーボネート樹脂、ポリウレタン樹脂、アクリル樹脂など種々の熱可塑性樹脂や、エポキシ樹脂、不飽和ポリエステル樹脂、フェノール樹脂、ポリベンゾオキサジン樹脂、シアネート樹脂など種々の熱硬化性樹脂などの構成成分、硬化剤、添加剤もしくはそれらの前駆体などとして用いることができる。また、感熱記録材料等の顕色剤や退色防止剤、殺菌剤、防菌防カビ剤等の添加剤としても有用である。
【００７９】
これらのうち、良好な機械物性を付与できることから、熱可塑性樹脂や熱硬化性樹脂の原料（モノマ−）として用いることが好ましく、なかでもポリカーボネート樹脂、エポキシ樹脂の原料として用いることがより好ましい。また、顕色剤として用いることも好ましく、特にロイコ染料、変色温度調整剤と組み合わせて用いることがより好ましい。  
【００８０】
＜ポリカーボネート樹脂の製造方法＞
次に、本発明のビスフェノール粉体を原料とするポリカーボネート樹脂の製造方法について説明する。
ポリカーボネート樹脂は、本発明のビスフェノール粉体と、炭酸ジフェニル等の炭酸ジエステルとを、例えば、アルカリ金属化合物及び／又はアルカリ土類金属化合物の存在下でエステル交換反応させる方法などにより製造することができる。上記エステル交換反応は、公知の方法を適宜選択して行うことができるが、以下に本発明のビスフェノール粉体と炭酸ジフェニルを原料とした一例を説明する。
【００８１】
上記のポリカーボネート樹脂の製造方法において、炭酸ジフェニルは、本発明のビスフェノール粉体中のビスフェノールに対して過剰量用いることが好ましい。該ビスフェノールに対して用いる炭酸ジフェニルの量は、製造されたポリカーボネート樹脂に末端水酸基が少なく、ポリマーの熱安定性に優れる点では多いことが好ましい。また、エステル交換反応速度が速く、所望の分子量のポリカーボネート樹脂を製造し易い点では少ないことが好ましい。これらのことから、ビスフェノール１モルに対して使用する炭酸ジフェニルの量は、通常１．００１モル以上、好ましくは１．００２モル以上であり、また、通常１．３モル以下、好ましくは１．２モル以下である。
【００８２】
原料の供給方法としては、本発明のビスフェノール粉体及び炭酸ジフェニルを固体で供給することもできるが、一方又は両方を、溶融させて液体状態で供給することが好ましい。
【００８３】
炭酸ジフェニルとビスフェノールとのエステル交換反応でポリカーボネート樹脂を製造する際には、通常、エステル交換触媒が使用される。上記のポリカーボネート樹脂の製造方法においては、このエステル交換触媒として、アルカリ金属化合物及び／又はアルカリ土類金属化合物を使用するのが好ましい。これらは、１種類で使用してもよく、２種類以上を任意の組み合わせ及び比率で併用してもよい。実用的には、アルカリ金属化合物を用いることが望ましい。
【００８４】
ビスフェノール又は炭酸ジフェニル１モルに対して用いられるエステル交換触媒の触媒量は、通常０．０５μモル以上、好ましくは０．０８μモル以上、さらに好ましくは０．１０μモル以上である。また、通常１００μモル以下、好ましくは５０μモル以下、さらに好ましくは２０μモル以下である。
【００８５】
エステル交換触媒の使用量が上記範囲内であることにより、所望の分子量のポリカーボネート樹脂を製造するのに必要な重合活性を得やすく、且つ、ポリマー色相に優れ、また過度のポリマーの分岐化が進まず、成形時の流動性に優れたポリカーボネート樹脂を得やすい。
【００８６】
上記方法によりポリカーボネート樹脂を製造するには、上記の両原料を、原料混合槽に連続的に供給し、得られた混合物とエステル交換触媒を重合槽に連続的に供給することが好ましい。
エステル交換法によるポリカーボネート樹脂の製造においては、通常、原料混合槽に供給された両原料は、均一に攪拌された後、エステル交換触媒が添加される重合槽に供給され、ポリマーが生産される。
【実施例】
【００８７】
以下、実施例および比較例によって、本発明をさらに具体的に説明するが、本発明はその要旨を超えない限り、以下の実施例により限定されるものではない。
【００８８】
［原料及び試薬］
２，２−ビス（４−ヒドロキシ−３−メチルフェニル）プロパン（以下、原料ビスフェノールＣと称する）、クレゾール、２，６−ジメチルフェノール、トルエン、水酸化ナトリウム、水酸化カリウム、硫酸、ドデカンチオール、メタノール、アセトン、塩化ナトリウム、炭酸水素ナトリウム、ｐ−トルエンスルホン酸ナトリウム、炭酸セシウム、硫酸ナトリウムは、和光純薬株式会社製の試薬を使用した。
２，２−ビス（４−ヒドロキシフェニル）プロパン（以下、原料ビスフェノールＡと称する）、２，２−ビス（４−ヒドロキシ−３，５−ジメチルフェニル）プロパン（以下、原料テトラメチルビスフェノールＡと称する）、メタンスルホン酸ナトリウム、ｐ−フェノールスルホン酸ナトリウム二水和物は、東京化成株式会社製の試薬を使用した。
炭酸ジフェニルは、三菱ケミカル株式会社製の製品を使用した。
【００８９】
［分析］
（フェノールの生成量）
製造したビスフェノールの粉体と炭酸ジフェニルとの反応によるフェノールの生成量は、高速液体クロマトグラフィーにより、以下の手順と条件で行った。
・装置：島津製作所社製カラム恒温槽ＣＴＯ−１０
島津製作所社製検出器ＳＰＤ―Ｍ１０ＡＶＰ
島津製作所社製ポンプＬＣ−１０ＡＤ  
ＧＬサイエンス株式会社製Ｉｎｅｒｔｓｉｌ  ＯＤＳ−II  ５μｍ  １５０ｍｍ×４．６ｍｍＩＤ
・アイソククラティック法
・分析温度：４０℃
・溶離液組成：水：アセトニトリル＝１０：９０（体積比）
・分析時間０分ではポンプ流量０．５ミリリットル／分、
分析時間０〜１５分はポンプ流量２ミリリットル／分へ徐々に変化させ、
分析時間１５〜３０分はポンプ流量２ミリリットル／分を維持して、分析した。
・検出波長は、２１０ｎｍとした。
ビスフェノールに、炭酸ジフェニルとの反応を阻害する成分が多く存在するほど、フェノール生成量は少なくなり、反応を阻害する成分が少ないほどフェノールの生成量は多くなる。
【００９０】
（ビスフェノールの生成反応の組成）
ビスフェノールの生成反応液の組成分析は、高速液体クロマトグラフィーにより、以下の手順と条件で行った。
・装置：島津製作所社製ＬＣ−２０１０Ａ、Ｉｍｔａｋｔ ＳｃｈｅｒｚｏＳＭ−Ｃ１８  ３μｍ  １５０ｍｍ×４．６ｍｍＩＤ
・低圧グラジェント法
・分析温度：４０℃
・溶離液組成：
Ａ液 酢酸アンモニウム：酢酸：脱塩素水＝３．０００ｇ：１ミリリットル：１リットルの溶液
Ｂ液  酢酸アンモニウム：酢酸：アセトニトリル＝１．５００ｇ：１ミリリットル：９００ミリリットルの溶液
・分析時間０分ではＡ液：Ｂ液＝６０：４０（体積比、以下同様。）
分析時間０〜２５分は溶離液組成をＡ液：Ｂ液＝９０：１０へ徐々に変化させ、
分析時間２５〜３０分はＡ液：Ｂ液＝９０：１０に維持、
流速０．８ミリリットル／分にて分析した。
【００９１】
（ビスフェノールの反応収率（アセトン基準））
アセトン基準のビスフェノールの反応収率（モル％）は、高速液体クロマトグラフィーで波長２８０ｎｍにより検出されたピークより反応液中に含まれるビスフェノールの濃度を算出し、その濃度よりビスフェノール生成反応液中に含まれる該ビスフェノールのモル量を算出して、該ビスフェノールのモル量÷原料アセトンのモル量×１００％で算出した。
【００９２】
（ビスフェノールに含まれるナトリウム原子濃度）
ビスフェノールに含まれるナトリウム原子濃度の測定は、以下の手順で実施した。
ビスフェノールに硝酸を加え、マイクロウェーブ分解装置を用いて、加圧密閉分解した。得られた分解液を純水に希釈し、サーモフィッシャーサイエンティフィック社製ＥＬＥＭＥＮＴ２を用いてビスフェノールに含まれるナトリウム原子濃度を測定した。
【００９３】
（ビスフェノールに含まれる塩素原子濃度）
ビスフェノールに含まれる塩素原子濃度の測定は、以下の手順で実施した。ビスフェノールを三菱ケミカル製固定床半回分式燃焼装置（ＱＦ−０２）を用いて燃焼させ、燃焼ガスを吸収液に吸収させ、その吸収液中のイオンをサーモフィッシャーサイエンティフィック社製ＤＸ−５００  Ｄｉｏｎｅｘ社製カラム（Ｉоｎ  Ｐａｃ  ＡＳ１２Ａ）、溶離液（炭酸ナトリウム２．７ミリモル／Ｌ＋炭酸水素ナトリウム０．３ミリモル／Ｌ）を用いて、ビスフェノールに含まれる塩素原子濃度を測定した。
【００９４】
（粘度平均分子量（Ｍｖ））
粘度平均分子量（Ｍｖ）は、  ポリカーボネート樹脂を塩化メチレンに溶解し（濃度６．０ｇ／Ｌ）、ウベローデ粘度管を用いて２０℃における比粘度（ηｓｐ）を測定し、下記の式により粘度平均分子量（Ｍｖ）を算出した。
ηｓｐ／Ｃ＝[η]（１＋０．２８ηｓｐ）
［η］＝１．２３×１０-4Ｍｖ0.83
【００９５】
（ポリカーボネート樹脂の末端水酸基濃度）
ポリカーボネート樹脂の末端水酸基濃度（ＯＨ濃度）は、四塩化チタン／酢酸法（Ｍａｋｒｏｍｏｌ．Ｃｈｅｍ．  ８８，２１５（１９６５）参照）に準拠し、比色定量を行うことにより測定した。
【００９６】
（ペレットＹＩ）
ペレットＹＩ（ポリカーボネート樹脂の透明性）は、ＡＳＴＭ  Ｄ１９２５に準拠して、ポリカーボネート樹脂ペレットの反射光におけるＹＩ値（イエローネスインデックス値）を測定して評価した。装置はコニカミノルタ社製分光測色計ＣＭ−５を用い、測定条件は測定径３０ｍｍ、ＳＣＥを選択した。シャーレ測定用校正ガラスＣＭ−Ａ２１２を測定部にはめ込み、その上からゼロ校正ボックスＣＭ−Ａ１２４をかぶせてゼロ校正を行い、続いて内蔵の白色校正板を用いて白色校正を行った。次いで、白色校正板ＣＭ−Ａ２１０を用いて測定を行い、Ｌ＊が９９．４０±０．０５、ａ＊が０．０３±０．０１、ｂ＊が−０．４３±０．０１、ＹＩが−０．５８±０．０１となることを確認した。ペレットの測定は、内径３０ｍｍ、高さ５０ｍｍの円柱ガラス容器にペレットを４０ｍｍ程度の深さまで詰めて測定を行った。ガラス容器からペレットを取り出してから再度測定を行う操作を２回繰り返し、計３回の測定値の平均値を用いた。
【００９７】
［実施例１］
（１）ビスフェノール粉体の製造
（１−１）ビスフェノール溶液調製工程
コンデンサー、ジャケット及びイカリ型撹拌翼を備えた１Ｌのセパラブルフラスコに、原料ビスフェノールＣ  １００ｇ及びトルエン１６３ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相（ビスフェノール溶液）を得た。
なお、脱塩水とは、イオン交換樹脂によりイオンを除去した水であり、ナトリウムイオンや塩化物イオンの含有量は、０．０１ｐｐｍ未満であるため、本工程でこれらのイオンの混入は実質的に起こっていないと判断した。
【００９８】
（１−２）ビスフェノール析出用溶液の調製工程
８０℃に維持した状態で、得られた有機相（ビスフェノール溶液）に、２５００質量ｐｐｍの塩化ナトリウム水溶液４ｇ（塩化ナトリウムとして、１０ｍｇ）を加え、塩化ナトリウム（中性のナトリウム塩）の濃度が、原料ビスフェノールＣ（原料ビスフェノール）に対して１００質量ｐｐｍであるビスフェノール析出用溶液を得た。
（１−３）晶析工程Ａ
得られたビスフェノール析出用溶液を、８０℃から１０℃に降温させることでビスフェノールＣを晶出させた。
【００９９】
（１−４）固液分離・乾燥工程
次いで、遠心分離器で固液分離することで、湿潤状態のビスフェノールＣを得た。該湿潤状態のビスフェノールＣを１Ｌのナス型フラスコに入れ、８０℃の水バスを備えたロータリーエバポレータを用い、減圧下で乾燥させ、水洗及び乾燥したビスフェノールＣの粉体（１）９５ｇを得た。
【０１００】
（２）塩化ナトリウム含有量の測定
得られたビスフェノールＣの粉体（１）に含まれる塩化ナトリウム濃度を測定したところ、ナトリウム原子濃度が３８質量ｐｐｍ、塩素原子濃度が６２質量ｐｐｍ、塩化ナトリウムとして１００質量ｐｐｍであった（ビスフェノールＣの粉体（１）に含まれる塩化ナトリウム量は９５ｇ×１００質量ｐｐｍ＝９．５ｍｇ）。塩化ナトリウムの回収率＝ビスフェノールＣに含まれる塩化ナトリウム量÷供給した塩化ナトリウム量×１００（％）は９５％であった。
【０１０１】
（３）フェノール生成量の測定
テフロン（登録商標）製試験管に、ビスフェノールＣの粉体（１）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが１．１面積％生成していた。
【０１０２】
［実施例２］
（１）ビスフェノール粉体の製造
実施例１とは、異なるロットの原料ビスフェノールＣを用いて、実施例１と同様の方法で、ビスフェノールＣの粉体（２）を得た。
【０１０３】
（２）塩化ナトリウム含有量の測定
得られたビスフェノールＣの粉体（２）に含まれる塩化ナトリウムの量を測定したところ、ナトリウム原子濃度が３９質量ｐｐｍ、塩素原子濃度が６２質量ｐｐｍ、塩化ナトリウムとして１０１質量ｐｐｍであった（ビスフェノールＣの粉体（２）に含まれる塩化ナトリウム量は９５ｇ×１０１質量ｐｐｍ＝９．６ｍｇ）。塩化ナトリウムの回収率＝ビスフェノールＣに含まれる塩化ナトリウム量÷供給した塩化ナトリウム量×１００（％）は９６％であった。
【０１０４】
（３）フェノール生成量の測定
テフロン（登録商標）製試験管に、ビスフェノールＣの粉体（２）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが１．２面積％生成していた。
【０１０５】
［比較例１］
テフロン（登録商標）製試験管に、原料ビスフェノールＣの粉体  ４．７ｇ、炭酸ジフェニル  ４．５ｇ、及び３３．７μｇ／ｇの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが０．１面積％生成していた。
なお、原料ビスフェノールＣに含まれる中性のナトリウム塩の含有量は、検出限界以下（０．１質量ｐｐｍ未満）であった。
【０１０６】
［比較例２］
（１）ビスフェノール粉体の製造
（１−１）ビスフェノール溶液調製工程
コンデンサー、ジャケット及びイカリ型撹拌翼を備えた１Ｌのセパラブルフラスコに、原料ビスフェノールＣの粉体  １００ｇ、トルエン１６３ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相を得た。
なお、有機相に含まれる中性のナトリウム塩の含有量は、検出限界以下（０．１質量ｐｐｍ未満）であった。
【０１０７】
（１−２）晶析工程
得られた有機相を、８０℃から１０℃に降温させることでビスフェノールＣを晶出させた。
【０１０８】
（１−３）固液分離・乾燥工程
次いで、遠心分離器で固液分離することで、湿潤状態のビスフェノールＣを得た。
該湿潤状態のビスフェノールＣを１Ｌのナス型フラスコに入れ、８０℃の水バスを備えたロータリーエバポレータを用い、減圧下で乾燥させ、水洗及び乾燥したビスフェノールＣの粉体（１’）９６ｇを得た。
【０１０９】
（２）フェノール生成量の測定
テフロン（登録商標）製試験管に、ビスフェノールＣの粉体（１’）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが０．２面積％生成していた。
【０１１０】
実施例１〜２及び比較例１〜２について、ビスフェノール溶液への塩化ナトリウム水溶液の添加有無、ビスフェノールＣの粉体に含まれる塩化ナトリウム量、得られたビスフェノールＣの粉体と炭酸ジフェニルとの反応によるフェノールの生成量を表１に纏めた。
実施例１より、塩化ナトリウム水溶液を添加した後に晶析させて得られたビスフェノールＣの粉体（１）は、塩化ナトリウムを添加していない比較例１、２に比べて炭酸ジフェニルとの反応によるフェノールの生成量が多いことから、炭酸ジフェニルとの反応がより進行したことが分かる。この結果より、驚くべきことに、中性である塩化ナトリウムが炭酸ジフェニルとの反応を進行させる触媒作用を示したことが分かる。
【０１１１】
【表１】
2019099525.tif 000009
【０１１２】
［実施例３］
（１）ビスフェノール粉体の製造
実施例１において、２５００質量ｐｐｍの塩化ナトリウム水溶液４ｇの代わりに、２５００質量ｐｐｍの硫酸ナトリウム溶液４ｇを用いた以外は、実施例１と同様に実施し、ビスフェノールＣの粉体（３）を得た。
【０１１３】
（２）フェノール生成量の測定
得られた反応液の一部を取出し、高速液体クロマトグラフィーで炭酸ジフェニルとの反応によるフェノール生成量を確認したところ、フェノールが１．８面積％生成していた。
【０１１４】
［実施例４］
（１）ビスフェノール粉体の製造
実施例１において、２５００質量ｐｐｍの塩化ナトリウム水溶液４ｇの代わりに、２５００質量ｐｐｍのｐ−トルエンスルホン酸ナトリウム溶液４ｇを用いた以外は、実施例１と同様に実施し、ビスフェノールＣの粉体（４）を得た。
【０１１５】
（２）フェノール生成量の測定
得られたビスフェノールＣの粉体の一部を取出し、高速液体クロマトグラフィーで炭酸ジフェニルとの反応によるフェノール生成量を確認したところ、フェノールが１．２面積％生成していた。
【０１１６】
［実施例５］
（１）ビスフェノール粉体の製造
実施例１において、２５００質量ｐｐｍの塩化ナトリウム水溶液４ｇの代わりに、２５００質量ｐｐｍのｐ−フェノールスルホン酸ナトリウム溶液４ｇを用いた以外は、実施例１と同様に実施し、ビスフェノールＣの粉体（５）を得た。
【０１１７】
（２）フェノール生成量の測定
得られたビスフェノールＣの粉体の一部を取出し、高速液体クロマトグラフィーで炭酸ジフェニルとの反応によるフェノール生成量を確認したところ、フェノールが１．１面積％生成していた。
［実施例６］
（１）ビスフェノール粉体の製造
実施例１において、２５００質量ｐｐｍの塩化ナトリウム水溶液４ｇの代わりに、２５００質量ｐｐｍのメタンスルホン酸ナトリウム溶液４ｇを用いた以外は、実施例１と同様に実施し、ビスフェノールＣの粉体（６）を得た。
【０１１８】
（２）フェノール生成量の測定
得られたビスフェノールＣの粉体の一部を取出し、高速液体クロマトグラフィーで炭酸ジフェニルとの反応によるフェノール生成量を確認したところ、フェノールが１．５面積％生成していた。
【０１１９】
実施例１、３〜６及び比較例２について、晶析時に用いたビスフェノール析出用溶液に含まれる中性のナトリウム塩の種類、得られたビスフェノールＣの粉末と、炭酸ジフェニルとの反応によるフェノールの生成量を表２に纏めた。
比較例２より、ナトリウム塩水溶液を加えない場合、得られたビスフェノールＣの粉体（１’）は、炭酸ジフェニルとの反応はほとんど進行しないことが分かる。
また、実施例３より、硫酸ナトリウム水溶液を含むビスフェノール析出用溶液から晶析させた場合、得られたビスフェノールＣの粉体（３）と炭酸ジフェニルとの反応が進行し、硫酸ナトリウムが触媒作用を有することが分かる。
更に、実施例４〜６より、ｐ−トルエンスルホン酸ナトリウム水溶液、ｐ−フェノールスルホン酸ナトリウム水溶液及びメタンスルホン酸ナトリウム水溶液を含むビスフェノール析出用溶液から晶析させた場合も、得られたビスフェノールＣの粉体と炭酸ジフェニルとの反応が進行し、ｐ−トルエンスルホン酸ナトリウム水溶液、ｐ−フェノールスルホン酸ナトリウム水溶液及びメタンスルホン酸ナトリウム水溶液が触媒作用を有することが分かる。
したがって、実施例４〜６の結果より、一般的なスルホン酸ナトリウムにおいても、炭酸ジフェニルとの反応を進行させる触媒作用を有することを類推できる。
【０１２０】
なお、実施例１、２において、混合した塩化ナトリウムが、得られるビスフェノールＣの粉末にほぼ定量的に含有されていることから、実施例３〜６においても同様に、得られたビスフェノールＣの粉体（３）〜（６）にも中性のナトリウム塩が定量的に（約１００質量ｐｐｍ）含有されていると推察される。
【０１２１】
【表２】
2019099525.tif 000010
【０１２２】
［実施例７］
（１）ビスフェノール粉体の製造
（１−１）ビスフェノール溶液調製工程
コンデンサー、ジャケット及びイカリ型撹拌翼を備えた１Ｌのセパラブルフラスコに、原料ビスフェノールＡ１５ｇ及びトルエン３００ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相（ビスフェノール溶液）を得た。
【０１２３】
（１−２）ビスフェノール析出用溶液の調製工程
８０℃に維持した状態で、得られた有機相（ビスフェノール溶液）に、２５０質量ｐｐｍの塩化ナトリウム水溶液４ｇを加え、塩化ナトリウム（中性のナトリウム塩）の濃度が、原料ビスフェノールＡ（原料ビスフェノール）に対して６６．７質量ｐｐｍであるビスフェノール析出用溶液を得た。
【０１２４】
（１−３）晶析工程Ａ
得られたビスフェノール析出用溶液を、８０℃から１０℃に降温させることでビスフェノールＡを晶出させた。
【０１２５】
（１−４）固液分離・乾燥工程
次いで、遠心分離器で固液分離することで、湿潤状態のビスフェノールＡを得た。該湿潤状態のビスフェノールＡを１Ｌのナス型フラスコに入れ、８０℃の水バスを備えたロータリーエバポレータを用い、減圧下で乾燥させ、水洗及び乾燥したビスフェノールＡの粉体（７）１１ｇを得た。
【０１２６】
（２）フェノール生成量の測定
テフロン（登録商標）製試験管に、ビスフェノールＡの粉体（７）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが１．２面積％生成していた。
【０１２７】
［比較例３］
（１）ビスフェノール粉体の製造
（１−１）ビスフェノール溶液調製工程
コンデンサー、ジャケット及びイカリ型撹拌翼を備えた１Ｌのセパラブルフラスコに、原料ビスフェノールＡ１５ｇ及びトルエン３００ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相を得た。
なお、有機相に含まれる中性のナトリウム塩の含有量は、検出限界以下（０．１質量ｐｐｍ未満）であった。
【０１２８】
（１−２）晶析工程
得られた有機相を、８０℃から１０℃に降温させることでビスフェノールＡを晶出させた。
【０１２９】
（１−３）固液分離・乾燥工程
次いで、遠心分離器で固液分離することで、湿潤状態のビスフェノールＡを得た。該湿潤状態のビスフェノールＡを１Ｌのナス型フラスコに入れ、８０℃の水バスを備えたロータリーエバポレータを用い、減圧下で乾燥させ、水洗及び乾燥したビスフェノールＡの粉体（２’）１１ｇを得た。
【０１３０】
（２）フェノール生成量の測定
テフロン（登録商標）製試験管に、ビスフェノールＡの粉体（２’）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが０．２面積％生成していた。
【０１３１】
［実施例８］
（１）ビスフェノール粉体の製造
（１−１）ビスフェノール溶液調製工程
コンデンサー、ジャケット及びイカリ型撹拌翼を備えた１Ｌのセパラブルフラスコに、テトラメチルビスフェノールＡ３０ｇ及びトルエン２００ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相（ビスフェノール溶液）を得た。
【０１３２】
（１−２）ビスフェノール析出用溶液の調製工程
８０℃に維持した状態で、得られた有機相（ビスフェノール溶液）に、２５０質量ｐｐｍの塩化ナトリウム水溶液４ｇを加え、塩化ナトリウム（中性のナトリウム塩）の濃度が、原料テトラメチルビスフェノールＡ（原料ビスフェノール）に対して３３．３質量ｐｐｍであるビスフェノール析出用溶液を得た。
【０１３３】
（１−３）晶析工程Ａ
得られたビスフェノール析出用溶液を、８０℃から１０℃に降温させることでビスフェノールＡを晶出させた。
【０１３４】
（１−４）固液分離・乾燥工程
次いで、遠心分離器で固液分離することで、湿潤状態のテトラメチルビスフェノールＡを得た。該湿潤状態のテトラメチルビスフェノールＡを１Ｌのナス型フラスコに入れ、８０℃の水バスを備えたロータリーエバポレータを用い、減圧下で乾燥させ、水洗及び乾燥したテトラメチルビスフェノールＡの粉体（８）２１ｇを得た。
【０１３５】
（２）フェノール生成量の測定
テフロン（登録商標）製試験管に、テトラメチルビスフェノールＡの粉体（８）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールが０．８面積％生成していた。
【０１３６】
［比較例４］
（１）ビスフェノール粉体の製造
（１−１）ビスフェノール溶液調製工程
コンデンサー、ジャケット及びイカリ型撹拌翼を備えた１Ｌのセパラブルフラスコに、原料テトラメチルビスフェノールＡ３０ｇ及びトルエン２００ｇを入れ、８０℃まで昇温して均一溶液とした。該均一溶液に脱塩水４０ｇを入れ、８０℃に維持した状態で１０分間混合した後に静置し、油水分離させた。その後、該セパラブルフラスコから水相を除去し、有機相を得た。
なお、有機相に含まれる中性のナトリウム塩の含有量は、検出限界以下（０．１質量ｐｐｍ未満）であった。
【０１３７】
（１−２）晶析工程
得られた有機相を、８０℃から１０℃に降温させることでテトラメチルビスフェノールＡを晶出させた。
【０１３８】
（１−３）固液分離・乾燥工程
次いで、遠心分離器で固液分離することで、湿潤状態のテトラメチルビスフェノールＡを得た。該湿潤状態のテトラメチルビスフェノールＡを１Ｌのナス型フラスコに入れ、８０℃の水バスを備えたロータリーエバポレータを用い、減圧下で乾燥させ、水洗及び乾燥したテトラメチルビスフェノールＡの粉体（３’）２１ｇを得た。
【０１３９】
（２）フェノール生成量の測定
テフロン（登録商標）製試験管に、テトラメチルビスフェノールＡの粉体（３’）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで炭酸ジフェニルとの反応によるフェノール生成量を確認したところ、フェノールは未検出であった。
【０１４０】
実施例７、実施例８、比較例３及び４について、用いた原料ビスフェノール、ビスフェノール溶液への塩化ナトリウム水溶液の添加有無、得られたビスフェノールの粉体と炭酸ジフェニルとの反応によるフェノールの生成量を表３に纏めた。
表３の結果から、ビスフェノールＡ及びテトラメチルビスフェノールＡに塩化ナトリウムを含有させたビスフェノール粉体とすることで、炭酸ジフェニルとの反応を促進させることができることがわかった。この結果より、様々なビスフェノールにおいても、中性のナトリウム塩を含有させたビスフェノール粉体を製造し、炭酸ジフェニルと反応させることで、該反応を促進させると容易に類推することができる。
【０１４１】
【表３】
2019099525.tif 000011
【０１４２】
［実施例９］
（１）ビスフェノール粉体の製造
（１−１）原料ビスフェノール生成工程
（１−１−１）生成反応
温度計、撹拌機及び１００ミリリットルの滴下ロートを備えたフルジャケット式１リットルのセパラブルフラスコに、窒素雰囲気下でメタノール３５．０ｇ（１．１モル）を入れた後に、８８重量％硫酸７７．７ｇ（０．７モル）をゆっくり加えた。その後、反応器にトルエン７２．６ｇ、オルトクレゾール２５５．０ｇ（２．４モル）及びドデカンチオール７．３ｇ（０．０４モル）をセパラブルフラスコに入れ、セパラブルフラスコ内の温度を５０℃にした。前記滴下ロートにアセトン５７．０ｇ（１．０モル）を入れて、３０分かけてゆっくりセパラブルフラスコへ滴下して供給した。アセトンの滴下終了後、反応液の色は橙色であった。この反応液を１５時間、５０℃で反応させた。
【０１４３】
（１−１−２）抽出・粗精製
反応終了後、トルエン１３５．０ｇ及び脱塩素水１７５．５ｇを供給して８０℃まで昇温した。８０℃に到達後、静置して反応中に析出していた物が有機相及び水相に溶解したことを確認した後、下相の水相を抜き出した。その後、得られた有機相へ飽和の炭酸水素ナトリウム溶液を加えて中和し、下相の水相ｐＨが９以上になったことを確認した。
【０１４４】
下相の水相を抜出した後、得られた有機相に脱塩素水を加えて１０分間撹拌した。撹拌後、静置し、水相を抜き出した。
得られた有機相の一部を取り出し、高速液体クロマトグラフィーで生成したビスフェノールＣの量を確認したところ、アセトン基準の反応収率は８５モル％であった。
【０１４５】
この有機相を８０℃から３０℃まで冷却して、３０℃に到達時にした時に種晶ビスフェノールＣ  １ｇを添加させて析出を確認した。
その後、１０℃まで冷却して１０℃到達後、ガラスフィルターを用いて減圧濾過を行い、ウェットケーキとして原料ビスフェノールＣ２３９．９ｇを得た。
【０１４６】
（１−２）ビスフェノール溶液調製工程
温度計及び撹拌機を備えたフルジャケット式１リットルのセパラブルフラスコに、前記原料ビスフェノールＣ全量とトルエン４４９ｇを入れ、８０℃に昇温した。均一溶液となったことを確認し、該有機相を脱塩水６００ｇで２回に分けて十分洗浄し、有機相（ビスフェノール溶液）を得た。
【０１４７】
（１−３）ビスフェノール析出用溶液の調製工程
８０℃に維持した状態で、得られた有機相（ビスフェノール溶液）に１０質量ｐｐｍの塩化ナトリウム水溶液５ｇを加え、塩化ナトリウム（中性のナトリウム塩）の濃度が、原料ビスフェノールＣ（原料ビスフェノール）に対して０．２１質量ｐｐｍであるビスフェノール析出用溶液を得た。
【０１４８】
（１−４）晶析工程Ａ
得られたビスフェノール析出用溶液を、８０℃から１０℃まで冷却した。
【０１４９】
（１−５）固液分離・乾燥工程
その後、遠心分離器（毎分３０００回転で１０分間）を用いて濾過を行い、湿潤状態のビスフェノールＣを得た。オイルバスを備えたエバポレータを用いて、減圧下オイルバス温度１００℃で軽沸分を留去することで、ビスフェノールＣの粉体（９）  １８０．９ｇを得た。
【０１５０】
（２）フェノール生成量の測定
テフロン（登録商標）製試験管に、得られたビスフェノールＣの粉体（９）  ４．７ｇ、炭酸ジフェニル  ４．５ｇ、及び３３．７質量ｐｐｍの水酸化カリウム水溶液２０μＬを加え、１９４℃に加熱したアルミブロックヒーターで９０分加熱した。得られた反応液の一部を取出し、高速液体クロマトグラフィーで初期重合活性を確認したところ、フェノールが１．６面積％生成していた。
【０１５１】
（３）ポリカーボネート樹脂の製造
撹拌機及び留出管を備えた内容量１５０ｍＬのガラス製反応槽に、該ビスフェノールＣの粉体（９）１００．００ｇ（０．３９モル）、炭酸ジフェニル８６．４９ｇ（０．４モル）及び４００質量ｐｐｍの炭酸セシウム水溶液４７９μＬを入れた。該ガラス製反応槽を約１００Ｐａに減圧し、続いて、窒素で大気圧に復圧する操作を３回繰り返し、反応槽の内部を窒素に置換した。その後、該反応槽を２００℃のオイルバスに浸漬させ、内容物を溶解した。撹拌機の回転数を毎分１００回とし、反応槽内のビスフェノールＣと炭酸ジフェニルのオリゴマー化反応により副生するフェノールを留去しながら、４０分間かけて反応槽内の圧力を、絶対圧力で１０１．３ｋＰａから１３．３ｋＰａまで減圧した。続いて反応槽内の圧力を１３．３ｋＰａに保持し、フェノールを更に留去させながら、８０分間、エステル交換反応を行った。その後、反応槽外部温度を２５０℃に昇温すると共に、４０分間かけて反応槽内圧力を絶対圧力で１３．３ｋＰａから３９９Ｐａまで減圧し、留出するフェノールを系外に除去した。その後、反応槽外部温度を２８０℃に昇温、反応槽の絶対圧力を３０Ｐａまで減圧し、重縮合反応を行った。反応槽の撹拌機が予め定めた所定の撹拌動力となったときに、重縮合反応を終了した。次いで、反応槽を窒素により絶対圧力で１０１．３ｋＰａに復圧した後、ゲージ圧力で０．２ＭＰａまで昇圧し、反応槽の底からポリカーボネートをストランド状で抜出し、ストランド状のポリカーボネート樹脂を得た。その後、回転式カッターを使用して、該ストランドをペレット化して、ペレット状のポリカーボネート樹脂を得た。
該ポリカーボネートの粘度平均分子量（Ｍｖ）は２４８００であり、末端水酸基濃度（ＯＨ濃度）は７６９質量ｐｐｍであった。またペレットＹＩは、７．６２であった。
【産業上の利用可能性】
【０１５２】
本発明によれば、ポリカーボネート樹脂の製造の原料として適した、中性のナトリウム塩を含有するビスフェノール粉体を簡易かつ効率的に製造することができる。また、製造された本発明のビスフェノール粉体は、中性のナトリウム塩を含有していることで、炭酸ジフェニルとの溶融重合反応を効率的に進行させることができ、ポリカーボネート樹脂を製造することができる。
【図１】
2019099525.tif 000013
【図２】
2019099525.tif 000014
【図３】
2019099525.tif 000015
【図４】
2019099525.tif 000016